ЦЕОЛИТ Y

1. Способ получения модифицированного цеолита Y, заключающийся в том, что цеолит Y, имеющий молярное отношение диоксид кремния/оксид алюминия, по меньшей мере, 10, подвергают прокаливанию при температуре от 700 до 1000°C, при этом: (i) парциальное давление водяного пара составляет самое большее 6 кПа (0,06 бар) при температуре от 700 до 800°C; (ii) парциальное давление водяного пара составляет самое большее 8 кПа (0,08 бар) при температуре от 800 до 850°C; (iii) парциальное давление водяного пара составляет, по меньшей мере, 3 кПа (0,03 бар) при температуре от 850 до 900°C; и (iv) парциальное давление водяного пара составляет, по меньшей мере, 5 кПа (0,05 бар) при температуре от 900 до 950°C; и (v) парциальное давление водяного пара составляет, по меньшей мере, 7 кПа (0,07 бар) при температуре от 950 до 1000°C.
2. Способ по п.1, в котором цеолит Y имеет молярное отношение диокид кремния/оксид алюминия более 10.
3. Способ по п.2, в котором прокаливание цеолита Y осуществляют в течение времени от 20 мин до 5 ч.
2
4. Способ по п.3, в котором цеолит Y перед прокаливанием имеет объемное молярное отношение диокид кремния/оксид алюминия более 13, размер элементарной ячейки от 24,0 до 24,40 Å, и удельную поверхность, по меньшей мере, 875 м/г.
5. Цеолит Y, получаемый способом по любому из пп. 1-4.
-1
-1
6. Цеолит Y, имеющий молярное отношение диокид кремния/оксид алюминия, по меньшей мере, 10, спектр инфракрасного излучения которого имеет пик на 3700 см, но, по существу, не имеет пика на 3670 см.
7. Цеолит Y, имеющий молярное отношение диокид кремния/оксид алюминия, по меньшей мере, 10, причем этот цеолит Y имеет кислотность, измеренную посредством обмена с пердейтерированным бензолом самое большее 20 микромоль на грамм.
8. Цеолит Y по п.7, имеющий кислотность, измеренную посредством обмена с пердейтерированным бензолом самое большее 10 микромоль на грамм.
9. Способ применения цеолита, в котором цеолит Y по любому из пп. 1-7 используют в качестве адсорбента.